(57)【要約】  この発明の実施の形態に従うメタマテリアルは、金属線（１００）と、支持部材（１０）とを含む。金属線（１００）は、長さが電磁波の波長の略半分であって、ばね状に巻かれている。支持部材（１０）は、金属線（１００）の中心軸（１１０）が、電流の流れる信号線路（２００）とグランド（２２０）との間に生じる電界に平行な方向となるように、金属線（１００）を固定する。このように配置された金属線（１００）は、その長さの約２倍の波長の電磁波に対して、共振を起こし、負の誘電率を示す。
2010026908.tif 000002
【特許請求の範囲】
【請求項１】
所定の波長において負の誘電率を示すメタマテリアルであって、
前記所定の波長の略半分の長さの、ばね状に巻かれた金属線（１００）と、
前記金属線の位置を固定する支持部材（１０）とを備え、
前記支持部材は、前記金属線の中心軸が、前記金属線の周囲に発生する電界の方向と平行となるように、前記金属線の位置を固定する、メタマテリアル。
【請求項２】
所定の波長において負の誘電率を示すメタマテリアルであって、
前記所定の波長の略半分の長さの、ばね状に巻かれた金属線（１００）と、
電流が流れる導体（２００）と、
基準電位となるグランド（２２０）と、
前記導体と前記グランドとの間に配置され、前記金属線の位置を固定する支持部材（１０）とを備え、
前記支持部材は、前記金属線の中心軸が、前記導体と前記グランドとの間の電界の方向に平行となるように、前記金属線の位置を固定する、メタマテリアル。
【請求項３】
所定の波長において負の誘電率を示すメタマテリアルであって、
各々が前記所定の波長の略半分の長さで、ばね状に巻かれた複数の金属線（１００）と、
電流が流れる導体（２００）と、
基準電位となるグランド（２２０）と、
前記導体と前記グランドとの間に配置され、前記複数の金属線の位置を固定する支持部材（１０）とを備え、
前記支持部材は、前記金属線の各々の中心軸が、前記導体と前記グランドとの間の電界の方向に平行となるように、前記金属線の位置を固定する、メタマテリアル。
【請求項４】
所定の波長において負の透磁率を示すメタマテリアルであって、
前記所定の波長の略半分の長さの、ばね状に巻かれた金属線（１００）と、
前記金属線の位置を固定する支持部材（１０）とを備え、
前記支持部材は、前記金属線の中心軸が、前記金属線の周囲に発生する磁界の方向と平行となるように、前記金属線の位置を固定する、メタマテリアル。
【請求項５】
所定の波長において負の透磁率を示すメタマテリアルであって、
前記所定の波長の略半分の長さの、ばね状に巻かれた金属線（１００）と、
電流が流れる導体（２００）と、
基準電位となるグランド（２２０）と、
前記導体と前記グランドとの間に配置され、前記金属線の位置を固定する支持部材（１０）とを備え、
前記支持部材は、前記金属線の中心軸が前記電流により生じる磁界の方向に平行となるように、前記金属線の位置を固定する、メタマテリアル。
【請求項６】
所定の波長において負の透磁率を示すメタマテリアルであって、
各々が前記所定の波長の略半分の長さで、ばね状に巻かれた複数の金属線（１００）と、
電流が流れる導体（２００）と、
基準電位となるグランド（２２０）と、
前記導体と前記グランドとの間に配置され、前記複数の金属線の位置を固定する支持部材（１０）とを備え、
前記支持部材は、前記金属線の各々の中心軸が前記電流により生じる磁界の方向に平行となるように、前記複数の金属線の位置を固定する、メタマテリアル。
【請求項７】
所定の波長において負の誘電率および負の透磁率を示すメタマテリアルであって、
前記所定の波長の略半分の長さの、ばね状に巻かれた金属線（１００）と、
電流が流れる導体（２００）と、
基準電位となるグランド（２２０）と、
前記導体と前記グランドとの間に配置され、前記金属線の位置を固定する支持部材（１０）とを備え、
前記支持部材は、前記金属線の中心軸方向と前記電流により生じる電界方向とが非直交、かつ、前記中心軸方向と前記電流により生じる磁界方向とが非直交であるように、前記金属線を固定する、メタマテリアル。
【請求項８】
所定の波長において負の誘電率および負の透磁率を示すメタマテリアルであって、
各々が前記所定の波長の略半分の長さで、ばね状に巻かれた複数の金属線（１００）と、
電流が流れる導体（２００）と、
基準電位となるグランド（２２０）と、
前記導体と前記グランドとの間に配置され、前記複数の金属線の位置を固定する支持部材（１０）とを備え、
前記支持部材は、前記金属線の各々の中心軸方向が、前記電流により生じる電界方向と非直交で、かつ、前記電流により生じる磁界方向と非直交であるように、前記複数の金属線を固定する、メタマテリアル。
【請求項９】
前記支持部材は、前記複数の金属線を、不規則な方向で固定する、請求の範囲第８項に記載のメタマテリアル。
【請求項１０】
前記金属線の各々は絶縁皮膜を有する、請求の範囲第９項に記載のメタマテリアル。
【請求項１１】
前記金属線は、球面に沿うように巻かれている、請求の範囲第１項〜第１０項のいずれか１項に記載のメタマテリアル。
【請求項１２】
前記金属線は、両端部のピッチが中心部のピッチよりも小さい、請求の範囲第１項〜第１０項のいずれか１項に記載のメタマテリアル。
【請求項１３】
前記金属線は、両端部のピッチが中心部のピッチよりも大きい、請求の範囲第１項〜第１０項のいずれか１項に記載のメタマテリアル。
【請求項１４】
前記金属線の端部に接続された導体板（９１０，９２０）をさらに備える、請求の範囲第１項〜第１０項のいずれか１項に記載のメタマテリアル。
【請求項１５】
所定の波長において負の誘電率および負の透磁率を示すメタマテリアルを製造するメタマテリアル製造方法であって、
各々が前記所定の波長の略半分の長さでばね状に巻かれた複数の金属線を準備するステップ（Ｓ１０１）と、
流体状の媒質中に前記複数の金属線をランダムに配置するステップ（Ｓ１０３）と、
前記複数の金属線が配置された前記媒質を固形化するステップ（Ｓ１０５）とを備える、メタマテリアル製造方法。
【請求項１６】
前記金属線は、絶縁皮膜を有する、請求の範囲第１５項に記載のメタマテリアル製造方法。
【請求項１７】
前記金属線は、球面に沿うように巻かれている、請求の範囲第１５項に記載のメタマテリアル製造方法。
【発明の詳細な説明】
【技術分野】
【０００１】
本発明は、負の誘電率または負の透磁率、あるいは、負の誘電率および負の透磁率をもつメタマテリアルに関する。
【背景技術】
【０００２】
近年、メタマテリアル（ｍｅｔａｍａｔｅｒｉａｌ）と称されるデバイスが注目されている。このメタマテリアルとは、自然界に存在する物質が有さないような電磁気的および／または光学的な特性をもつ人工物質である。このようなメタマテリアルの代表的な特性として、負の透磁率（μ＜０）、負の誘電率（ε＜０）、あるいは負の屈折率（透磁率および誘電率がいずれも負の場合）が挙げられる。なお、μ＜０かつε＞０の領域、またはμ＞０かつε＜０の領域は「エバネッセント解領域」とも称され、μ＜０かつε＜０の領域は「左手系領域」とも称される。【０００３】
μ＜０かつε＜０である左手系メタマテリアルは、負のεを持つ物質と負のμを持つ物質を組み合わせて作られることが一般的である。【０００４】
負のμを実現する手段としては、スプリットリング共振器（ＳＲＲ：Ｓｐｌｉｔ  Ｒｉｎｇ  Ｒｅｓｏｎａｔｏｒ）を用いることができる（例えば、非特許文献１参照）。【０００５】
一方、負のεを実現する手段としては、金属棒を用いることができる。負のεを実現する主流の方法は、無限の（つまり、電磁波の波長に対して十分大きい）長さを持った金属棒によりプラズマ周波数を下げる、というものである。非特許文献２には、金属細線のアレイにより負のεを実現できることが記載されている。また、特許文献１（特表２００８−５０７７３３号公報）には、周期格子のワイヤが負の誘電率となるとの記述がある。【０００６】
これに対し、有限長の金属ロッドにより負の誘電率が発生することも知られている。電磁波の波長λの半分の長さの金属ロッドを、電磁波に共振させると、負の誘電率が生じる。
【先行技術文献】
【特許文献】
【０００７】
【特許文献１】特表２００８−５０７７３３号公報
【非特許文献】
【０００８】
【非特許文献１】「左手系メタマテリアル」、日経エレクトロニクス１月２日号、日経ＢＰ社、２００６年１月２日、ｐｐ．７５−８１
【非特許文献２】Ｊ  Ｂ  Ｐｅｎｄｒｙ他，  “Ｌｏｗ  Ｆｒｅｑｕｅｎｃｙ  Ｐｌａｓｍｏｎｓ  ｉｎ  ｔｈｉｎ−ｗｉｒｅ  ｓｔｒｕｃｔｕｒｅｓ”，  Ｊ．  Ｐｈｙｓ．：  Ｃｏｎｄｅｎｓ．  Ｍａｔｔｅｒ  Ｖｏｌ．１０  （１９９８）  ４７８５−４８０９
【発明の概要】
【発明が解決しようとする課題】
【０００９】
波長より十分長い金属棒により負の誘電率を実現したメタマテリアルは、電子部品に応用するにはサイズが大きすぎる。また、λ／２の金属棒を用いる方法でも、メタマテリアルの小型化は難しい。例えば、３ＧＨｚで負の誘電率を発現するメタマテリアルを作成するには、５０ｍｍの金属棒が必要になる。このサイズのメタマテリアルは、電子部品に用いるには大きすぎる。【００１０】
本発明は、上述の問題を解決するためになされたものであって、小型のメタマテリアルを提供することを課題とする。
【課題を解決するための手段】
【００１１】
この発明のある局面に従えば、所定の波長において負の誘電率を示すメタマテリアルを提供する。本メタマテリアルは、所定の波長の略半分の長さの、ばね状に巻かれた金属線と、金属線の位置を固定する支持部材とを含む。支持部材は、金属線の中心軸が、金属線の周囲に発生する電界の方向と平行となるように、金属線の位置を固定する。【００１２】
この発明の別の局面に従えば、所定の波長において負の誘電率を示すメタマテリアルを提供する。本メタマテリアルは、所定の波長の略半分の長さの、ばね状に巻かれた金属線と、電流が流れる導体と、基準電位となるグランドと、導体とグランドとの間に配置され、金属線の位置を固定する支持部材とを含む。支持部材は、金属線の中心軸が、導体とグランドとの間の電界の方向に平行となるように、金属線の位置を固定する。【００１３】
この発明のさらに別の局面に従えば、所定の波長において負の誘電率を示すメタマテリアルを提供する。本メタマテリアルは、各々が所定の波長の略半分の長さで、ばね状に巻かれた複数の金属線と、電流が流れる導体と、基準電位となるグランドと、導体とグランドとの間に配置され、複数の金属線の位置を固定する支持部材とを含む。支持部材は、金属線の各々の中心軸が、導体とグランドとの間の電界の方向に平行となるように、金属線の位置を固定する。【００１４】
この発明のさらに別の局面に従えば、所定の波長において負の透磁率を示すメタマテリアルを提供する。本メタマテリアルは、所定の波長の略半分の長さの、ばね状に巻かれた金属線と、金属線の位置を固定する支持部材とを含む。支持部材は、金属線の中心軸が、金属線の周囲に発生する磁界の方向と平行となるように、金属線の位置を固定する。【００１５】
この発明のさらに別の局面に従えば、所定の波長において負の透磁率を示すメタマテリアルを提供する。本メタマテリアルは、所定の波長の略半分の長さの、ばね状に巻かれた金属線と、電流が流れる導体と、基準電位となるグランドと、導体とグランドとの間に配置され、金属線の位置を固定する支持部材とを含む。支持部材は、金属線の中心軸が電流により生じる磁界の方向に平行となるように、金属線の位置を固定する。【００１６】
この発明のさらに別の局面に従えば、所定の波長において負の透磁率を示すメタマテリアルを提供する。本メタマテリアルは、各々が所定の波長の略半分の長さで、ばね状に巻かれた複数の金属線と、電流が流れる導体と、基準電位となるグランドと、導体とグランドとの間に配置され、複数の金属線の位置を固定する支持部材とを含む。支持部材は、金属線の各々の中心軸が電流により生じる磁界の方向に平行となるように、複数の金属線の位置を固定する。【００１７】
この発明のさらに別の局面に従えば、所定の波長において負の誘電率および負の透磁率を示すメタマテリアルを提供する。本メタマテリアルは、所定の波長の略半分の長さの、ばね状に巻かれた金属線と、電流が流れる導体と、基準電位となるグランドと、導体とグランドとの間に配置され、金属線の位置を固定する支持部材とを含み。支持部材は、金属線の中心軸方向と電流により生じる電界方向とが非直交、かつ、中心軸方向と電流により生じる磁界方向とが非直交であるように、金属線を固定する。【００１８】
この発明のさらに別の局面に従えば、所定の波長において負の誘電率および負の透磁率を示すメタマテリアルを提供する。本メタマテリアルは、各々が所定の波長の略半分の長さで、ばね状に巻かれた複数の金属線と、電流が流れる導体と、基準電位となるグランドと、導体とグランドとの間に配置され、複数の金属線の位置を固定する支持部材とを含む。支持部材は、金属線の各々の中心軸方向が、電流により生じる電界方向と非直交で、かつ、電流により生じる磁界方向と非直交であるように、複数の金属線を固定する。【００１９】
好ましくは、支持部材は、複数の金属線を、不規則な方向で固定する。
さらに好ましくは、金属線の各々は絶縁皮膜を有する。【００２０】
好ましくは、金属線は、球面に沿うように巻かれている。
好ましくは、金属線は、両端部のピッチが中心部のピッチよりも小さい。【００２１】
好ましくは、金属線は、両端部のピッチが中心部のピッチよりも大きい。
好ましくは、金属線の端部に接続された導体板をさらに備える。【００２２】
この発明のさらに別の局面に従えば、所定の波長において負の誘電率および負の透磁率を示すメタマテリアルを製造するメタマテリアル製造方法を提供する。本製造方法は、各々が所定の波長の略半分の長さでばね状に巻かれた複数の金属線を準備するステップと、流体状の媒質中に複数の金属線をランダムに配置するステップと、複数の金属線が配置された前記媒質を固形化するステップとを含む。【００２３】
好ましくは、各金属線は、絶縁皮膜を有する。
好ましくは、各金属線は、球面に沿うように巻かれている。
【発明の効果】
【００２４】
本発明によれば、メタマテリアルに用いる金属線は、長さが電磁波の波長の略半分であって、ばね状に巻かれている。そのため、本発明によれば、小型のメタマテリアルを実現できる。
【図面の簡単な説明】
【００２５】
【図１】第１の実施の形態に係るメタマテリアルの構成を説明するための図である。
【図２】図１に示す金属線の比誘電率を示す図である。
【図３】図１に示す金属線の比透磁率を示す図である。
【図４】ばね状に巻かれた金属線と直線状の金属線との違いを説明するための図である。
【図５】金属線および信号線路を含む空間の電界分布の概略を示す図である。
【図６】図１とは長さの異なる金属線を用いた第１の実施の形態に係るメタマテリアルを示す図である。
【図７】図６に示す金属線の比透磁率を示す図である。
【図８】図６に示す金属線の比誘電率を示す図である。
【図９】第２の実施の形態に係るメタマテリアルの構成を説明するための図である。
【図１０】図９に示すメタマテリアルの比透磁率を示す図である。
【図１１】図９に示すメタマテリアルの比誘電率を示す図である。
【図１２】第３の実施の形態に係るメタマテリアルの構成を説明するための図である。
【図１３】図１２に示すメタマテリアルの比透磁率を示す図である。
【図１４】図１２に示すメタマテリアルの比誘電率を示す図である。
【図１５】第４の実施の形態に係るメタマテリアルの構成を説明するための図である。
【図１６】第５の実施の形態に係るメタマテリアルの構成を説明するための図である。
【図１７】図１６に示す金属線の比誘電率を示す図である。
【図１８】図１６に示す金属線と同じ長さで、ピッチが均一な金属線を用いるメタマテリアルを示す図である。
【図１９】図１８に示す金属線の比誘電率を示す図である。
【図２０】第６の実施の形態に係るメタマテリアルの構成を説明するための図である。
【図２１】図２０に示す金属線の比誘電率を示す図である。
【図２２】第７の実施の形態に係るメタマテリアルの構成を説明するための図である。
【図２３】図２２に示すメタマテリアルの比誘電率を示した図である。
【図２４】図２２に示すメタマテリアルと同じ共振周波数を持つ、メタマテリアルを示す図である。
【図２５】図２４に示すメタマテリアルの比誘電率を示す図である。
【図２６】第８の実施の形態に係るメタマテリアルの概念図である。
【図２７】第８の実施の形態に係るメタマテリアルの製造方法をフローチャート形式で示す図である。
【図２８】印刷法を用いて形成した金属線を含むメタマテリアルの外観図である。
【図２９】図２８に示すメタマテリアルの構造を説明するための図である。
【発明を実施するための形態】
【００２６】
［第１の実施の形態］
図１を参照して、第１の実施の形態に係るメタマテリアルの構成について説明する。図１は、第１の実施の形態に係るメタマテリアルの構成を説明するための図である。
【００２７】
第１の実施の形態に係るメタマテリアルは、金属線１００と外装部１０とを含む。金属線１００は、非磁性体である外装部１０により覆われている。金属線１００は、信号線路２００と、グランド２２０との間に配置されている。グランド２２０は基準電位となる。
【００２８】
信号線路２００には、所定の周波数成分を含む電流Ｉが流れる。本実施の形態においては、信号線路２００は、ストリップラインであるとする。ただし、信号線路２００は、電流を流す導体の一例であって、導体の形態はこれに限られるものではない。
【００２９】
金属線１００の線材の全長は、信号線路２００を流れる電流の波長の半分程度に設定される。ここでは、信号線路２００を流れる電流の周波数はＧＨｚ帯であり、金属線１００の長さは、１３ｍｍであるとする。
【００３０】
また、金属線１００は、中心軸１１０を中心に巻かれている。すなわち、金属線１００は、ばね形状を有する。ただし、金属線１００の形状は、図１に示した、円筒面に沿うように巻かれたものに限られない。例えば、金属線１００は、四角柱に沿って巻かれたような形状であってもよい。なお、金属線１００の形状の変形例については、後にも示す。
【００３１】
金属線１００は、上述のような長さおよび形状を有していればよい。金属線１００としては、金属線を巻いたコイルなどを利用できる。金属線１００としては、既成のもの（例えば、既成のコイル）を用いてもよいし、専用に作成したものを用いてもよい。代替的に、金属線１００としては、金属線に限られず、印刷法などにより形成された導体ラインであってもよい（この構成については後述する）。
【００３２】
外装部１０は、金属線１００の位置を固定する。外装部１０としては、テフロン（登録商標）などの樹脂材料が適している。ただし、外装部１０は、金属線１００の位置を固定する支持部材の一例であり、金属線１００は、他の部材により固定されていてもよい。
【００３３】
金属線１００は、信号線路２００にもグランド２２０にも電気的に接続されておらず、浮いた状態で支持部材である外装部１０により固定されている。
【００３４】
金属線１００の中心軸１１０は、信号線路２００を流れる電流が作る電界Ｅ、より詳しくは、信号線路２００とグランド２２０との間に生じる電界Ｅに対して平行である。すなわち、外装部１０は、中心軸１１０が電界に平行になるように、金属線１００を固定する。言い換えると、金属線１００は、電界の勾配に沿って、両端の電位に差があるように、配置される。
【００３５】
図１に示す例では、中心軸１１０を、信号線路２００からグランド２２０に向かう方向にとっている。すなわち、中心軸１１０は、グランド２２０面に直交し、かつ、信号線路２００を貫通する。この配置により、中心軸１１０は、信号線路２００を流れる電流が作る電界に平行（信号線路２００を流れる電流が作る磁界Ｈに垂直）になっている。
【００３６】
信号線路２００に対して、金属線１００は、信号線路２００を流れる電流が発生する電場の特定の周波数（共振周波数）成分を受けて、共振を生じる。
【００３７】
図２および図３を参照して、金属線１００の電磁的性質について説明する。図２は、図１に示す金属線１００の比誘電率を示す図である。また、図３は、図１に示す金属線１００の比透磁率を示す図である。ここで、比誘電率とは真空の誘電率に対する誘電率の比を表し、比透磁率とは真空の透磁率に対する透磁率の比を表わす。図２に示すように、金属線１００は、６．６ＧＨｚ付近で負の誘電率を示す。一方、金属線１００の透磁率は、６．６ＧＨｚ付近で変化するものの、常に正の値をとる。
【００３８】
以上のとおり、波長の１／２の長さのばね状に巻かれた金属線によって、負の誘電率が発現することが分かる。本実施の形態に係るメタマテリアルは、直線状の金属線を用いて負の誘電率を実現するメタマテリアルに比べ、小型にできる。
【００３９】
なお、負の誘電率が生じる周波数は、ばね状に巻かれた金属線１００の場合、その全長の１／２に完全に一致するわけではなく、金属線１００を巻いたことにより、全長の１／２とは少しずれる。
【００４０】
このことを図４を参照して説明する。図４は、ばね状に巻かれた金属線１００と直線状の金属線３００との違いを説明するための図である。金属線１００および金属線３００は、負電荷が存在する負電荷領域４３０と、正電荷が存在する正電荷領域４４０との間に配置されている。金属線１００の中心軸および直線状の金属線３００は、それぞれ、負電荷領域４３０と正電荷領域４４０との間に生じる電界方向に平行である。
【００４１】
上述のように配置されているため、金属線１００および金属線３００の両端には電位差が生じる。金属線１００および金属線３００の端部のうち、負電荷領域４３０に面した端部には、正の電荷４１０が集まる。また、金属線１００および金属線３００の端部のうち、正電荷領域４４０に面した端部には、負の電荷４２０が集まる。
【００４２】
図４から分かるように、直線上の金属線３００の場合、正負の電荷が集まるのは、最端部のみであるので、線路長に応じた周波数で共振する。一方、ばね状の金属線１００においては、正負の電荷の集まる領域は、最端部のみではなく、図４に示すように、金属線１００の端からいくらか広がりをもつ。このため、金属線１００においては、共振する実質的な長さが短くなって周波数が高くなる。なお、ばね上の金属線１００の共振は、正負電荷間の距離が最短の部分に対応した周波数のみで起こるのではなく、ある程度幅を持った共振の合成となる。
【００４３】
設計者は、金属線１００の長さを、以上の性質を考慮して、負の誘電率を得たい共振周波数に対応する共振波長の略１／２になるように設計する。設計時には、例えば、設計者は、共振波長の半分程度の長さの複数の金属線に対し、シミュレーションあるいは実験を行なうことで、適切な共振周波数をもつ金属線を探せばよい。
【００４４】
金属線１００および信号線路２００を含む空間の電界分布の概略を図５に示す。図５は、信号線路２００に電流が流れており、図５の下方から上方に向かった電界が印加されている状況での電界解析結果を簡略的に示したものである。
【００４５】
図５を参照して分かるように、金属線１００の上端部において信号線路２００から下向きの電界が発生していて、金属線１００の下端部においては、グランドに向かって下向きの電界が発生しており、金属線１００が負の誘電率を示していることが分かる。誘電率の正負を論じるにあたっては、信号線路２００およびグランドの周囲における電界ベクトルが重要であり、金属線１００の中央部の電界ベクトルはさほど重要でない。
【００４６】
また、上述の原理からも分かるように、本実施の形態に係るメタマテリアルでは、金属線１００の長さを変えることにより、所望の共振周波数が得られる。このことの具体例を、図６〜図８を参照して説明する。
【００４７】
図６は、図１と同様に、金属線１００の中心軸１１０が、電界と平行になるように配置された金属線１００を示す図である。ただし、図１の場合と異なり、金属線１００の長さは、２８ｍｍであるとする。
【００４８】
図６に示すメタマテリアルが示す比透磁率および比誘電率をそれぞれ図７および図８に示す。図８に示すように、図６のメタマテリアルは、２．６ＧＨｚ付近で負の誘電率を示す。一方、透磁率は、図７に示すように、常に正である。
【００４９】
以上では、１つの金属線１００を外装部１０内に配置したメタマテリアルについて説明してきた。しかし、複数の金属線１００と、複数の金属線１００を固定する支持部材とを含むメタマテリアルを作成してもよい。この場合、支持部材により、各金属線１００を電界に平行な方向に固定する。複数の金属線１００を用いることで、より広範な領域にわたり、負の誘電率を発現するメタマテリアルを実現することができる。
【００５０】
一定の広がりをもつ空間にわたり均一な性質を持つように、支持部材は、各金属線１００を周期的な位置に固定することが好ましい。例えば、支持部材は、信号線路２００に沿って、１次元的に、等間隔に各金属線１００を固定してもよい。また、支持部材は、中心軸１１０を法線方向に持つ平面内に２次元的に周期的に各金属線１００を固定してもよい。金属線１００を巻いていることにより、金属線１００の中心軸１１０方向の厚みを薄くできるため、薄型の平面状のメタマテリアルを実現することができる。
【００５１】
［第２の実施の形態］
第１の実施の形態では、ばね状の金属線１００を用いて負の誘電率（ε）を持つメタマテリアルを実現する例について説明した。第２の実施の形態では、ばね状の金属線を用いて負の透磁率（μ）を持つメタマテリアルを実現する例について説明する。
【００５２】
第２の実施の形態に係るメタマテリアルは、図６に示した金属線１００と同様の長さおよび形状の金属線１００を、その中心軸１１０が磁界に平行（信号線路２００を流れる電流が作る電界に垂直）になるように置いたものである。
【００５３】
このように配置された金属線１００が、負の透磁率を示すことを、図９から図１０を参照して、以下、説明する。
【００５４】
図９は、第２の実施の形態に係るメタマテリアルの構成を説明するための図である。図９に示すように、第２の実施の形態に係るメタマテリアルは、図６に示す金属線１００をＹ軸周りに９０度回転して、金属線１００の中心軸が、信号線路２００を流れる電流により生じる磁界と平行になるように配置したものである。
【００５５】
図９に示すメタマテリアルが示す比透磁率および比誘電率をそれぞれ図１０および図１１に示す。図１０に示すように、図９のメタマテリアルは、２．６ＧＨｚ付近で負の透磁率を示す。一方、図１１に示すように、誘電率は常に正である。
【００５６】
このように中心軸方向を変えることにより、同じ構造の金属線１００が、負の誘電率を示す場合も、負の透磁率を示す場合もあることが分かる。
【００５７】
なお、第１の実施の形態と同様に、複数の金属線１００と、複数の金属線１００を固定する支持部材とを含むメタマテリアルを作成してもよい。
【００５８】
［第３の実施の形態］
第１の実施の形態あるいは第２の実施の形態で示した金属線１００は、電界および磁界に対する角度によっては、負の誘電率と負の透磁率とを同時に実現できる。第３の実施の形態では、そのようなメタマテリアルについて説明する。
【００５９】
図１２は、第３の実施の形態に係るメタマテリアルの構成を説明するための図である。図１２に示すように、第３の実施の形態に係るメタマテリアルは、図６に示す金属線１００（中心軸がＺ方向を向いたもの）を、Ｙ軸について５２度回転させて配置したものである。
【００６０】
図１２に示すメタマテリアルが示す比透磁率および比誘電率をそれぞれ図１３および図１４に示す。図１３に示すように、図１２のメタマテリアルは、２．６ＧＨｚ付近で負の透磁率を示す。また、図１４に示すように、図１２のメタマテリアルは、２．６ＧＨｚ付近で負の誘電率を示す。
【００６１】
なお、負の誘電率と負の透磁率とを同時に実現するための配置は、図１２に示したものに限られるわけではない。一般に、金属線１００の中心軸方向が、電界方向（図１２ではＺ方向）、および、磁界方向（図１２ではＸ方向）に非直交であれば、金属線１００は、負の誘電率と負の透磁率とを同時に発現する。
【００６２】
ただし、負の誘電率および負の透磁率の両方を効率よく発現するには、図１２に示すように、電界方向および磁界方向で張られる平面内に中心軸を配置することが好ましい。
【００６３】
なお、負の誘電率および負の透磁率の両方をベストの値にするための、中心軸と磁界方向のなす角度は、必ずしも４５度ではない。コイルの全長および形状によっては、４５度ではない角度にしたほうがよい結果が得られる。図１２に示すコイルでは、５２度程度で、最良の結果が得られた。
【００６４】
最良の結果を得るための角度は、メタマテリアルの設計者が、シミュレーションや実験などの結果に基づいて、決定すればよい。ただし、実用的な負の誘電率と負の透磁率を同時に実現するためには、中心軸の磁界に対する角度は、３０〜７０度程度に設定するのが望ましいと考えられる。中心軸方向を電界方向あるいは磁界方向にあまりに近づけると、十分な負の透磁率あるいは誘電率が得られなくなる。
【００６５】
なお、第１の実施の形態および第２の実施の形態と同様、複数の金属線１００と支持部材とを備えるメタマテリアルを作成してもよい。ここで、各金属線１００の中心軸の方向は、共通にとってもよいし、ランダムにとってもよい。前者の各金属線１００の中心軸の方向を共通としたメタマテリアルは、方向性がある。すなわち、負の誘電率および透磁率が発生するための、電磁界とメタマテリアルとの方向が制限される。後者の各金属線１００の中心軸の方向をランダムにとったメタマテリアルは、方向性がない。また、製造が容易であるという利点がある。後者のメタマテリアルについては、第８の実施の形態で詳述する。
【００６６】
［第４の実施の形態］
以上説明した、第１から第３の実施の形態では、円柱状の金属線１００を用いるメタマテリアルを示したが、金属線１００の形状は円柱状に限られない。
【００６７】
例えば、図１５に示すような、球面に沿って巻かれ、中心部が膨らんだ球状の金属線５００を、金属線１００の代わりに用いることもできる。なお、図１５では、第１の実施の形態における金属線１００を金属線５００に置き換える例を示したが、第２の実施の形態および第３の実施の形態における金属線１００を金属線５００に置き換えることができるのはもちろんである。特に、第３の実施の形態において金属線５００を用いたものは、どのように金属線５００を傾けてもメタマテリアルのサイズが変わらない、という利点がある。
【００６８】
［第５の実施の形態］
以上の各実施の形態で示した金属線１００は、一定のピッチで周回していた。しかし、ピッチが均一でない金属線を用いることもできる。第５の実施の形態および後述の第６の実施の形態では、ピッチが均一でない金属線を用いたメタマテリアルについて例示する。
【００６９】
第５の実施の形態に係るメタマテリアルについて図１６を参照して説明する。図１６は、第５の実施の形態に係るメタマテリアルの構成を説明するための図である。
【００７０】
図１６に示すように、第５の実施の形態においては、中心部のピッチが、両端部のピッチよりも小さい、ばね状に巻かれた金属線６００を用いる。つまり、金属線６００においては、中心部で金属が多く周回している。本実施の形態では、金属線６００の全長は１５ｍｍであるとする。
【００７１】
図１６では、紙面に垂直な方向に、信号線路２００中を電流が流れる。金属線６００は、第１の実施の形態と同様、信号線路２００の下部に、中心軸が電界と平行になるように、配置されている。また、図１６中の下面は、グランド２２０である。
【００７２】
金属線６００は、端部の形状が直線に近いので、第１〜第３の実施の形態に示したような、均一なピッチのばね状の金属体に比べ、共振する波長が長く、したがって、共振周波数が小さい。
【００７３】
図１７に、図１６の金属線６００の比誘電率を示す。図１７から、金属線６００は、１０．２ＧＨｚ付近で、負の誘電率を持つことが分かる。
【００７４】
比較のため、金属線６００と長さが同じ（１５ｍｍ）で、ピッチが均一なばね状に巻かれた金属線７００について説明しておく。金属線７００を、図１８に示すように配置すると、金属線７００は、図１９のような比誘電率を示す。図１９から分かるように、金属線７００は、１１．４ＧＨｚ付近で負の誘電率を示す。
【００７５】
図１７および図１９の結果を比較し、金属線６００は、金属線７００に比べ、共振周波数が小さいことが分かる。この結果によれば、ある共振周波数を得る場合、均一なピッチの金属体よりも、端部が直線に近い形で中心付近に多く周回を持つ金属体を用いるほうが、メタマテリアル全体の大きさを小型にできる。
【００７６】
ここでは、第１の実施の形態の金属線１００を変形させた例を示した。しかし、第２の実施の形態あるいは第３の実施の形態における金属線１００を同様に変形させてもよいのはもちろんである。
【００７７】
［第６の実施の形態］
第６の実施の形態では、第５の実施の形態とは逆に、両端部のピッチが、中心部のピッチよりも小さい、ばね状に巻かれた金属線８００を用いる。第６の実施の形態に係るメタマテリアルの構成を図２０に示す。金属線８００の全長は、金属線６００および金属線７００と同様、１５ｍｍである。
【００７８】
第６の実施の形態では、電位の最も高いところと最も低いところに、金属線７００の周回部分が集中するため、電界強度が強くなり比誘電率の変動も大きくなる。
【００７９】
図２１に、図２０の金属線８００の比誘電率を示す。図１９と比較して、比誘電率の変動が大きいことが分かる。また、広い帯域にわたって負の誘電率を得られることが分かる。なお、両端部のピッチを小さくしたことにより、両端部の電界強度が強くなり、共振周波数は、図１８に示す金属線７００に比べ、小さくなる。
【００８０】
ここでは、第１の実施の形態の金属線１００を変形させた例を示した。しかし、第２の実施の形態あるいは第３の実施の形態における金属線１００を同様に変形させてもよいのはもちろんである。
【００８１】
［第７の実施の形態］
第７の実施の形態に係るメタマテリアルを、図２２に示す。図２２は、第７の実施の形態に係るメタマテリアルの構成を説明するための図である。
【００８２】
図２２に示すように、第７の実施の形態に係るメタマテリアルは、ばね状に巻かれた金属線９００と、平板電極９１０，９２０とを備える。平板電極９１０，９２０は、それぞれ、金属線９００の異なる端部に接続されている。
【００８３】
本実施の形態に係るメタマテリアルは、平板電極９１０，９２０により、静電容量が金属線９００の両端に付加されるため、共振周波数が下がる。これは、ある共振周波数を得るために必要な金属線の長さが短くてすむことを意味する。したがって、平板電極を備えないタイプのメタマテリアルに比べ、さらに小型化できる。また、本実施の形態に係るメタマテリアルによれば、より絶対値の大きな負の誘電率を実現できる。コイルが短くてよく、その結果、電極によるロスが減ってＱが上がるためである。
【００８４】
このことを図２３から図２５を参照して説明する。図２３は、図２２のメタマテリアルの比誘電率を示した図であり、１１．２〜１１．３ＧＨｚの間で、負の誘電率が生じている。一方、図２４は、図２２のメタマテリアルと同じ共振周波数を持つ、平板電極をゆうしていない金属線１０００を含むメタマテリアルを示す図である。また、図２５は、図２４に示すメタマテリアルの比誘電率を示す図である。図２３と図２５とを比較して、本実施の形態に係るメタマテリアルは、負の誘電率を絶対値にしたときの値が大きいことが分かる。
【００８５】
なお、図２２では、金属線の両端に平板電極を有するメタマテリアルを示した。しかし、共振周波数を下げる効果は減るものの、金属線の一方の端のみに平板電極を有する構成を採用してもよい。
【００８６】
［第８の実施の形態］
第１〜第３の実施の形態で説明したように、ばね状の金属線は、その中心軸の方向によって、負の誘電率および負の透磁率の一方、あるいは、その両方を発現する。これは、ばね状の金属線を、媒質中にランダムに分散させる事で、左手系のメタマテリアルが実現できることを示している。図２６に、第８の実施の形態に係るメタマテリアルの概念図を示す。
【００８７】
従来のメタマテリアルでは、金属棒を電界に平行に、共振器を磁界に平行に置く必要があるなど、メタマテリアルを構成する部品の配置方向に制限があった。金属棒や共振器をそれぞれ電界や磁界に対して垂直に置いても、共振が起きず、負の誘電率あるいは透磁率が発現しないためである。
【００８８】
これに対し、ばね状の金属線であれば、電界および磁界に対し、どのような方向においても、負の誘電率もしくは負の透磁率（角度によっては両方）を持つ。そのため、媒質中にランダムに分散させることにより左手系メタマテリアルを実現できる。このようなメタマテリアルは、金属棒や共振器を整列させたものよりも、工業的に安価な方法で製造することができる。また、このようなメタマテリアルは、方向性を持たない、すなわち、どのような方向の電磁界に対しても、負の誘電率および負の透磁率を示すという特性をもつ。
【００８９】
本実施の形態に係るメタマテリアルの製造方法を図２７を参照して説明する。図２７は、第８の実施の形態に係るメタマテリアルの製造方法をフローチャート形式で示す図である。
【００９０】
ステップＳ１０１において、複数の金属線１００を準備する。各金属線１００は、既に説明した各実施の形態と同様、ばね状に巻かれており、共振波長の略１／２の長さを有する。
【００９１】
ステップＳ１０３において、複数の金属線１００を、流体上の媒質中にランダムに配置する。具体的には、例えば、枠内に媒質を満たし、媒質に複数の金属線１００を投入する。あるいは、枠内に複数の金属線１００をランダムに配置し、その後で、媒質を注いでもよい。媒質としては、例えば、エポキシ樹脂などを用いる。
【００９２】
ステップＳ１０５において、媒質を固形化する。例えば、熱を加えて、媒質を固化する。
【００９３】
なお、金属線１００としては、絶縁皮膜をもった金属線１００を用いることが好ましい。絶縁皮膜を持った金属線１００は、媒質中で他の金属線１００と接触しても、絶縁皮膜の中にある線材は接触しないので、負の誘電率あるいは透磁率を示す。また、金属線１００として、第４の実施の形態に示した球状のものを用いれば、工業化しやすい。
【００９４】
［導体ライン］
次に、印刷法などを用いて金属線１００を形成する構成について説明する。
【００９５】
図２８は、印刷法を用いて形成した金属線１００を含むメタマテリアルの外観図である。図２９は、図２８に示すメタマテリアルの構造を説明するための図である。
【００９６】
図２８を参照して、印刷法を用いたメタマテリアルは、複数の絶縁性のシート１３ａ〜１３ｄを含む。これらのシート１３ａ〜１３ｄは、誘電性を有することが好ましい。なお、図２８には、一例として４層構造のメタマテリアルを示すが、この積層数は、サイズや用途などに応じて適宜設計される。これらの積層されたシートの各面には、導体ラインが形成されており、これらの導体ラインが立体的に電気的に接続されることで、全体としてコイルが形成される。
【００９７】
より具体的には、シート１３ａ〜１３ｄに表面には、それぞれ、図２９（Ａ）〜図２９（Ｄ）に示すような金属性の導体ラインが印刷などにより形成される。すなわち、シート１３ａ〜１３ｄの表面には、それぞれ円弧状の導体ライン１４ａ〜１４ｄが形成されている。導体ライン１４ａ〜１４ｄは、シート１３ａ〜１３ｄが順次積層されることで、一連のコイルを形成するように順次接続される。このため、導体ライン１４ａの一方端には、隣接する導体ライン１４ｂの一方端に接続されるためのバイアホール１５が形成されている（図２９（Ａ））。同様に、導体ライン１４ｂの他方には、隣接する導体ライン１４ｃの一方端に接続されるためのバイアホール１６が形成されている（図２９（Ｂ））。さらに、導体ライン１４ｃの他方端には、隣接する導体ライン１４ｄの一方端に接続されるためのバイアホール１７が形成されている（図２９（Ｃ））。
【００９８】
このような構成を採用することで、シート１３ａ〜１３ｄの積層によって、導体ライン１４ａ〜１４ｄが順次電気的に接続され、これによって、積層体の厚み方向に延びる中心軸線を有するコイルが形成される。
【００９９】
［その他］
これまで示したように金属線の両端がオープンの場合には、金属線は、長さが電磁波の波長λ／２の奇数倍付近のときに、電磁波に共振する。したがって、波長λ／２の３倍、５倍の長さの金属線を用いてもメタマテリアルとして機能する。しかしながら、略λ／２の長さの金属線を用いることが、小型化のためには好ましい。
【０１００】
また、金属線の片側がグランドもしくは信号線路に接続されている場合、金属線は、長さがλ／４の整数倍付近のときに、電磁波に共振する。この場合、金属線が短くてすむメリットがある。一方で、信号線路および／またはＧＮＤと接続しなければならず、人工材料としての汎用性にはデメリットとなる。汎用性を考えると、以上説明してきたように、金属線の両端を信号線路および／またはＧＮＤと接続しない構造が好ましい。
【０１０１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１０２】
１０  外装部、１００  金属線、１１０  中心軸、２００  信号線路、２２０  グランド、３００  金属線、４１０  正電荷、４２０  負電荷、４３０  負電荷領域、４４０  正電荷領域、５００  金属線、６００  金属線、７００  金属線、８００  金属線、９００  金属線、９１０，９２０  平板電極、１０００  金属線。
【図１】
2010026908.tif 000003
【図２】
2010026908.tif 000004
【図３】
2010026908.tif 000005
【図４】
2010026908.tif 000006
【図５】
2010026908.tif 000007
【図６】
2010026908.tif 000008
【図７】
2010026908.tif 000009
【図８】
2010026908.tif 000010
【図９】
2010026908.tif 000011
【図１０】
2010026908.tif 000012
【図１１】
2010026908.tif 000013
【図１２】
2010026908.tif 000014
【図１３】
2010026908.tif 000015
【図１４】
2010026908.tif 000016
【図１５】
2010026908.tif 000017
【図１６】
2010026908.tif 000018
【図１７】
2010026908.tif 000019
【図１８】
2010026908.tif 000020
【図１９】
2010026908.tif 000021
【図２０】
2010026908.tif 000022
【図２１】
2010026908.tif 000023
【図２２】
2010026908.tif 000024
【図２３】
2010026908.tif 000025
【図２４】
2010026908.tif 000026
【図２５】
2010026908.tif 000027
【図２６】
2010026908.tif 000028
【図２７】
2010026908.tif 000029
【図２８】
2010026908.tif 000030
【図２９】
2010026908.tif 000031
【国際調査報告】
2010026908.tif 000032
2010026908.tif 000033
2010026908.tif 000034